(57)【要約】【課題】中心細孔径が２ｎｍを超える球状メソポーラスカーボン及びその製造方法を提供すること。【解決手段】カーボンナノロッドから構成され、その間隔が２ｎｍ超である球状メソポーラスカーボン。球状メソポーラスシリカの骨格を形成するシリカ原料に、含窒素官能基を備えた含窒素化合物を９９：１〜２０（モル比）で混合し、界面活性剤共存下でこれらを共重合させ、球状メソポーラスシリカのメソ細孔内に界面活性剤が充填された前駆体粒子を得る前駆体粒子製造工程と、中心細孔径が４ｎｍ以上となるようにメソ細孔を拡径する拡径工程と、メソ細孔内の有機物を除去する有機物除去工程と、メソ細孔内に炭素源を導入し、炭化させる炭化工程と、メソ細孔内に炭素が充填された球状メソポーラスシリカからシリカを溶解除去するシリカ除去工程とを備えた球状メソポーラスカーボンの製造方法。【選択図】図６
2010265125.tif 000002
【特許請求の範囲】
【請求項１】
カーボンナノロッドから構成され、前記カーボンナノロッドの間隔が２ｎｍ超である球状メソポーラスカーボン。
【請求項２】
前記カーボンナノロッドは、放射状に配列している請求項１に記載の球状メソポーラスカーボン。
【請求項３】
平均粒径が０．１〜２μｍである請求項１又は２に記載の球状メソポーラスカーボン。
【請求項４】
単分散度が１０％以下である請求項１から３までのいずれかに記載の球状メソポーラスカーボン。
【請求項５】
球状メソポーラスシリカの骨格を形成するシリカ原料に、含窒素官能基を備えた含窒素化合物を９９：１〜８０：２０（モル比）で混合し、界面活性剤共存下で前記含窒素化合物と前記シリカ原料とを共重合させ、球状メソポーラスシリカのメソ細孔内に界面活性剤が充填された前駆体粒子を得るを得る前駆体粒子製造工程と、
前記中心細孔径が４ｎｍ以上となるように前記メソ細孔を拡径する拡径工程と、
前記メソ細孔内に充填されている有機物を除去する有機物除去工程と、
前記メソ細孔内に炭素源を導入し、前記炭素源を炭化させる炭化工程と、
前記メソ細孔内に炭素が充填された前記球状メソポーラスシリカからシリカを溶解除去するシリカ除去工程と
を備えた球状メソポーラスカーボンの製造方法。
【発明の詳細な説明】
【技術分野】
【０００１】
本発明は、球状メソポーラスカーボン及びその製造方法に関し、さらに詳しくは、吸着剤、触媒、触媒担体、電気二重層キャパシタ、センサー、電極等に用いることができる球状メソポーラスカーボン及びその製造方法に関する。
【背景技術】
【０００２】
カーボン多孔体は、熱安定性、水熱安定性、化学的耐久性、脂溶性等に優れているために、吸着剤、リチウム二次電池等の各種電気化学デバイス、エネルギー又は水素の貯蔵材料などへの応用が期待されている。従来、この種の用途には、主として、活性炭の使用が検討されていたが、活性炭は、形状が不規則であり、細孔分布が広いという欠点がある。そのため、活性炭に代わるカーボン多孔体の合成に関する研究が盛んである。
【０００３】
例えば、非特許文献１には、メソポーラスシリカを鋳型とするカーボン多孔体の製造方法が開示されている。このようにして合成されるカーボン多孔体は、メソポーラスシリカの形状が転写されるので、使用するシリカの形状に応じて様々な形状をとることが可能である。
【０００４】
また、特許文献１には、球状メソポーラスシリカのメソ細孔内にフルフリルアルコールを充填し、フルフリルアルコールを重合及び炭化させ、球状メソポーラスシリカを除去することにより得られる単分散球状カーボン多孔体が開示されている。
同文献には、このような方法により、細孔分布が０．５ｎｍ〜２．０ｎｍにピークを持つ単分散球状カーボン多孔体が得られる点が記載されている。
【０００５】
さらに、特許文献２には、球状メソポーラスシリカを規則配列させ、球状メソポーラスシリカのメソ細孔内にフルフリルアルコールを充填し、フルフリルアルコールを重合及び炭化させ、球状メソポーラスシリカを除去することにより得られる多孔質カーボン配列体が開示されている。
同文献には、このような方法により、細孔分布が０．５ｎｍ〜２．０ｎｍにピークを持つ単分散球状カーボン多孔体の規則配列体得られる点が記載されている。
【先行技術文献】
【特許文献】
【０００６】
【特許文献１】特開２００６−２１９３２２号公報
【特許文献２】特開２００７−１９７３０５号公報
【非特許文献】
【０００７】
【非特許文献１】A.B.Fuertes, J.Mater.Chem., 2003, 13, 3085-3088
【発明の概要】
【発明が解決しようとする課題】
【０００８】
球状メソポーラスシリカのメソ細孔内に炭素源を導入し、炭素源を炭化させ、球状メソポーラスシリカを除去すると、球状カーボン多孔体が得られる。しかしながら、従来の方法により得られる球状カーボン多孔体は、いずれも中心細孔径（細孔分布のピーク値）が２ｎｍ以下であり、中心細孔径が２ｎｍを超える球状カーボン多孔体が得られた例は、従来にはない。
【０００９】
本発明が解決しようとする課題は、中心細孔径が２ｎｍを超える球状メソポーラスカーボン及びその製造方法を提供することにある。
【課題を解決するための手段】
【００１０】
上記課題を解決するために本発明に係る球状メソポーラスカーボンは、カーボンナノロッドから構成され、前記カーボンナノロッドの間隔が２ｎｍ超であることを要旨とする。
また、本発明に係る球状メソポーラスカーボンの製造方法は、
球状メソポーラスシリカの骨格を形成するシリカ原料に、含窒素官能基を備えた含窒素化合物を９９：１〜８０：２０（モル比）で混合し、界面活性剤共存下で前記含窒素化合物と前記シリカ原料とを共重合させ、球状メソポーラスシリカのメソ細孔内に界面活性剤が充填された前駆体粒子を得る前駆体粒子製造工程と、
前記中心細孔径が４ｎｍ以上となるように前記メソ細孔を拡径する拡径工程と、
前記メソ細孔内に充填されている有機物を除去する有機物除去工程と、
前記メソ細孔内に炭素源を導入し、前記炭素源を炭化させる炭化工程と、
前記メソ細孔内に炭素が充填された前記球状メソポーラスシリカからシリカを溶解除去するシリカ除去工程と
を備えていることを要旨とする。
【発明の効果】
【００１１】
球状メソポーラスシリカのメソ細孔内に炭素源を導入し、炭素源を炭化させると、メソ細孔内にカーボンナノロッドが生成する。カーボンナノロッドの鋳型となる球状メソポーラスシリカを合成する場合において、含窒素系官能基を備えた含窒素化合物を原料に用いると、その骨格内に含窒素官能基が導入された球状メソポーラスシリカが得られる。このような球状メソポーラスシリカのメソ細孔を所定の大きさ以上に拡径した後、メソ細孔内に炭素源を導入し、炭素源を炭化させると、カーボンナノロッドの間隔（中心細孔径）が２ｎｍを超える球状メソポーラスカーボンが得られる。これは、球状メソポーラスシリカに含窒素官能基を共重合させて拡径処理を行うことで、拡径後のシリカの壁厚と細孔径が増大し、その結果、カーボンナノロッドの直径が増大してカーボンナノロッドの強度が向上するとともに、炭化時のメソ細孔の収縮が抑制されてロッド間の距離が維持されるためと考えられる。
【図面の簡単な説明】
【００１２】
【図１】実施例１〜４及び比較例１で得られた球状メソポーラスカーボンの細孔径分布である。
【図２】実施例１、５で得られた球状メソポーラスカーボンの細孔径分布である。
【図３】実施例４及び比較例２で得られた球状メソポーラスカーボンの細孔径分布である。
【図４】実施例２及び比較例１、３で得られた球状メソポーラスカーボンの細孔径分布である。
【図５】実施例２及び比較例４で得られた球状メソポーラスカーボンの細孔径分布である。
【図６】含窒素化合物の共重合量と球状メソポーラスカーボンのカーボンナノロッド間の距離との関係を示す図である。
【発明を実施するための形態】
【００１３】
以下、本発明の一実施の形態について詳細に説明する。
［１．  球状メソポーラスカーボン］
本発明に係る球状メソポーラスカーボンは、カーボンナノロッドから構成され、前記カーボンナノロッドの間隔が２ｎｍ超である。
【００１４】
［１．１  カーボンナノロッド］
カーボンナノロッドとは、カーボンからなる中実の棒状粒子をいう。後述するように、球状メソポーラスカーボンは、球状メソポーラスシリカを鋳型に用いて製造される。そのため、カーボンナノロッドは、球状メソポーラスシリカのメソ細孔の配列にほぼ対応した配列を取る。
【００１５】
例えば、メソ細孔が放射状に配列している球状メソポーラスシリカを鋳型に用いた場合、カーボンナノロッドが放射状に配列している球状メソポーラスカーボンが得られる。
ここで、「カーボンナノロッドが放射状に配列している」とは、球の中心から表面に向かってカーボンナノロッドが枝分かれしつつ放射状に伸びる内部構造をいう。カーボンナノロッドの隙間は、中心から表面に向かって放射状に伸びる細孔を形成している。カーボンナノロッドを放射状に配列させると、細孔の利用効率が向上するという利点がある。
【００１６】
［１．２  カーボンナノロッドの間隔］
本発明において、カーボンナノロッドの間隔は、２ｎｍ超である。この点が、従来の球状メソポーラスカーボンとは異なる。カーボンナノロッドの間隔が２ｎｍを超える球状メソポーラスカーボンは、後述する条件を満たす球状メソポーラスシリカを鋳型に用いることにより製造することができる。
ここで、「カーボンナノロッドの間隔」とは、細孔分布曲線のピーク（中心細孔径）をいう。
【００１７】
［１．３  形状］
「球状」とは、同一条件下で製造された複数個（好ましくは、２０個以上）の粒子を顕微鏡観察した場合において、各粒子の真球度の平均値が、１３％以下であることをいう。また、「真球度」とは、各粒子の外形の真円からのずれの程度を表す指標であって、粒子の表面に接する最小の外接円の半径（ｒ０）に対する、外接円と粒子表面の各点との半径方向の距離の最大値（Δｒｍａｘ）の割合（＝Δｒｍａｘ×１００／ｒ０（％））で表される値をいう。後述する方法を用いると、真球度が７％以下、あるいは、３％以下である球状メソポーラスカーボンが得られる。
【００１８】
［１．４  平均粒径］
球状メソポーラスカーボンの平均粒径は、鋳型に用いる球状メソポーラスシリカの粒径により制御することができる。球状メソポーラスシリカの製造条件を最適化すると、平均粒径が０．１〜２μｍである球状メソポーラスカーボンが得られる。
【００１９】
［１．５  単分散度］
球状メソポーラスカーボンは、直径のばらつきが大きくても良い。しかしながら、直径のばらつきを小さくすると、球状粒子が規則配列している集積体を得ることができる。鋳型として用いられる球状メソポーラスシリカの製造条件を最適化すると、単分散度が１０％以下は、あるいは、５％以下である球状メソポーラスカーボンが得られる。
ここで、「単分散度」とは、（１）式で表される値をいう。
単分散度＝（粒子径の標準偏差）×１００／（粒子径の平均値）  ・・・（１）
【００２０】
［２．  球状メソポーラスカーボンの製造方法］
本発明に係る球状メソポーラスカーボンの製造方法は、前駆体粒子製造工程と、拡径工程と、有機物除去工程と、炭化工程と、シリカ除去工程とを備えている。
【００２１】
［２．１  前駆体粒子製造工程］
前駆体粒子製造工程は、球状メソポーラスシリカの骨格を形成するシリカ原料に、含窒素官能基を備えた含窒素化合物を９９：１〜８０：２０（モル比）で混合し、界面活性剤共存下で含窒素化合物とシリカ原料とを共重合させ、球状メソポーラスシリカのメソ細孔内に界面活性剤が充填された前駆体を得る工程である。
【００２２】
［２．１．１  含窒素化合物］
「含窒素化合物」とは、
（１）１以上の含窒素官能基を備え、かつ、
（２）後述するシリカ原料と共重合可能なもの、すなわち、シリカ原料と反応してＳｉ−Ｏ−Ｓｉのネットワークに取り込まれるもの、
をいう。
「含窒素官能基」とは、−ＮＨ2基、−ＮＨ−基及び−Ｎ＝基から選ばれるいずれか１以上を含む官能基をいう。含窒素化合物には、これらのいずれか１種の含窒素官能基が含まれていても良く、あるいは、２種以上が含まれていても良い。
【００２３】
１個以上の含窒素官能基を分子鎖に持つ含窒素化合物としては、例えば、
（１）３−アミノプロピル−トリメトキシシラン、３−アミノプロピル−トリエトキシシラン、３−トリエトキシシリル−Ｎ−(１，３−ジメチル−ブチリデン)プロピルアミンなどの分子内に含窒素官能基を１個有するトリアルコキシシラン（ケイ素化合物）、
（２）３−アミノプロピルメチルジメトキシシランなどの分子内に含窒素官能基を１個有するジアルコキシシラン（ケイ素化合物）、
（３）Ｎ−２−(アミノエチル)−３−アミノプロピルトリメトキシシラン、Ｎ−２−(アミノエチル)−３−アミノプロピルトリエトキシシランなどの分子内に含窒素官能基を２個有するトリアルコキシシラン（ケイ素化合物）、
（４）Ｎ−２−(アミノエチル)−３−アミノプロピルメチルジメトキシシランなどの分子内に含窒素官能基を２個有するジアルコキシシラン（ケイ素化合物）、
（５）２−[２−(３−アミノエチルアミノ)エチルアミノ]プロピル−トリメトキシシランなどの分子内に含窒素官能基を３個有するトリアルコキシシラン（ケイ素化合物）、
などがある。
【００２４】
［２．１．２  シリカ原料］
「シリカ原料」とは、球状メソポーラスシリカの骨格を形成することができ、かつ、含窒素化合物と共重合可能な原料をいう。
【００２５】
シリカ原料には、
（１）テトラメトキシシラン、テトラエトキシシラン、テトライソプロポキシシラン、テトラブトキシシラン、ジメトキシジエトキシシラン等のテトラアルコキシシラン（シラン化合物）、
（２）トリメトキシシラノール、トリエトキシシラノール、トリメトキシメチルシラン、トリメトキシビニルシラン、トリエトキシビニルシラン、トリエトキシ−３−グリシドキシプロピルシラン、３−メルカプトプロピルトリメトキシシラン、３−クロロプロピルトリメトキシシラン、３−（２−アミノエチル）アミノプロピルトリメトキシシラン、フェニルトリメトキシシラン、フェニルトリエトキシシラン、γ−（メタクリロキシプロピル）トリメトキシシラン、β−（３，４−エポキシシクロヘキシル）エチルトリメトキシシラン等のトリアルコキシシラン（シラン化合物）、
（３）ジメトキシジメチルシラン、ジエトキシジメチルシラン、ジエトキシ−３−グリシドキシプロピルメチルシラン、ジメトキシジフェニルシラン、ジメトキシメチルフェニルシラン等のジアルコキシシラン（シラン化合物）、
（４）メタケイ酸ナトリウム（Ｎａ2ＳｉＯ3）、オルトケイ酸ナトリウム（Ｎａ4ＳｉＯ4）、二ケイ酸ナトリウム（Ｎａ2Ｓｉ2Ｏ5）、四ケイ酸ナトリウム（Ｎａ2Ｓｉ4Ｏ9）、水ガラス（Ｎａ2Ｏ・ｎＳｉＯ2、ｎ＝２〜４）等のケイ酸ナトリウム、
（５）カネマイト（ＮａＨＳｉ2Ｏ5・３Ｈ2Ｏ）、二ケイ酸ナトリウム結晶（α、β、γ、δ−Ｎａ2Ｓｉ2Ｏ5）、マカタイト（Ｎａ2Ｓｉ4Ｏ9）、アイアライト（Ｎａ2Ｓｉ8Ｏ17・ｘＨ2Ｏ）、マガディアイト（Ｎａ2Ｓｉ14Ｏ17・ｘＨ2Ｏ）、ケニヤイト（Ｎａ2Ｓｉ20Ｏ41・ｘＨ2Ｏ）等の層状シリケート、
（６）Ｕｌｔｒａｓｉｌ（Ｕｌｔｒａｓｉｌ社）、Ｃａｂ−Ｏ−Ｓｉｌ（Ｃａｂｏｔ社）、ＨｉＳｉｌ（Ｐｉｔｔｓｂｕｒｇｈ  Ｐｌａｔｅ  Ｇｌａｓｓ社）等の沈降性シリカ、コロイダルシリカ、Ａｅｒｏｓｉｌ（Ｄｅｇｕｓｓａ−Ｈｕｌｓ社）等のフュームドシリカ、
などを用いることができる。
【００２６】
また、シリカ原料には、ヒドロキシアルコキシシランも用いることができる。ヒドロキシアルコキシシランとは、アルコキシシランのアルコキシ基の炭素原子にヒドロキシ基（−ＯＨ）がついたものをいう。ヒドロキシアルコキシシランとしては、ヒドロキシアルコキシ基を４個有するテトラキス（ヒドロキシアルコキシ）シラン、ヒドロキシアルコキシ基を３個有するトリス（ヒドロキシアルコキシ）シランを用いることができる。
ヒドロキシアルコキシ基の種類及びヒドロキシ基の数は特に制限されないが、２−ヒドロキシエトキシ基、３−ヒドロキシプロポキシ基、２−ヒドロキシプロポキシ基、２，３−ジヒドロキシプロキシ基等のように、ヒドロキシアルコキシ基中の炭素原子の数が比較的少ないもの（炭素数が１〜３程度のもの）が反応性の点から有利である。
【００２７】
テトラキス（ヒドロキシアルコキシ）シランとしては、テトラキス（２−ヒドロキシエトキシ）シラン、テトラキス（３−ヒドロキシプロポキシ）シラン、テトラキス（２−ヒドロキシプロキシ）シラン、テトラキス（２，３−ジヒドロキシプロポキシ）シラン、などがある。
トリス（ヒドロキシアルコキシ）シランとしては、メチルトリス（２−ヒドロキシエトキシ）シラン、エチルトリス（２−ヒドロキシエトキシ）シラン、フェニルトリス（２−ヒドロキシエトキシ）シラン、３−メルカプトプロピルトリス（２−ヒドロキシエトキシ）シラン、３−アミノプロピルトリス（２−ヒドロキシエトキシ）シラン、３−クロロプロピルトリス（２−ヒドロキシエトキシ）シラン、などがある。
これらのヒドロキシアルコキシシランは、アルコキシシランとエチレングリコールやグリセリンなどの多価アルコールとを反応させることにより合成することができる（例えば、Doris Brandhuber et al., Chem.Mater. 2005, 17, 4262参照）。
【００２８】
これらの中でも、テトラアルコキシシラン及びテトラキス（ヒドロキシアルコキシ）シランは、加水分解により生ずるシラノール結合の数が多くなり、強固な骨格を形成することができるので、シリカ原料として好適である。
なお、これらのシリカ原料は、単独で用いても良く、あるいは、２種以上を組み合わせて用いても良い。但し、２種以上のシリカ原料を用いると、前駆体粒子の製造時の反応条件が複雑化する場合がある。このような場合には、シリカ原料は、単独で使用するのが好ましい。
【００２９】
［２．１．３  Ｓｉ以外の金属元素Ｍを含む原料］
前駆体粒子を構成する球状メソポーラスシリカは、シリカのみを含むものでも良く、あるいは、シリカ以外の金属元素Ｍの酸化物を含んでいても良い。金属元素Ｍは、特に限定されるものではないが、２価以上の金属アルコキシドを製造可能なものが好ましい。金属元素Ｍが２価以上の金属アルコキシドを製造可能なものである場合、金属元素Ｍの酸化物を含む球状粒子を容易に製造することができる。このような金属元素Ｍとしては、具体的には、Ａｌ、Ｔｉ、Ｍｇ、Ｚｒなどがある。
【００３０】
球状メソポーラスシリカがシリカ以外の金属元素Ｍの酸化物を含む場合には、シリカ原料として、Ｓｉ以外の金属元素Ｍを含む原料を用いることができる。
すなわち、球状メソポーラスシリカの骨格を形成するために、Ｓｉ以外の金属元素Ｍを含む原料を用いる場合において、「シリカ原料」というときは、Ｓｉを含む原料だけでなく、Ｓｉ以外の金属元素Ｍを含む原料も含まれる。
Ｓｉ以外の金属元素Ｍを含む原料には、
（１）アルミニウムブトキシド（Ａｌ(ＯＣ4Ｈ9)3）、アルミニウムエトキシド（Ａｌ(ＯＣ2Ｈ5)3）、アルミニウムイソプロポキシド（Ａｌ(ＯＣ3Ｈ7)3）等のＡｌを含むアルコキシド類、及び、アルミン酸ナトリウム、塩化アルミニウム等の塩類、
（２）チタンイソプロポキシド（Ｔｉ(Ｏｉ−Ｃ3Ｈ7)4）、チタンブトキシド（Ｔｉ(ＯＣ4Ｈ9)4)、チタンエトキシド（Ｔｉ(ＯＣ2Ｈ5)4）等のＴｉを含むアルコキシド、
（３）マグネシウムメトキシド（Ｍｇ(ＯＣＨ3)2）、マグネシウムエトキシド（Ｍｇ(ＯＣ2Ｈ5)2）等のＭｇを含むアルコキシド、
（４）ジルコニウムイソプロポキシド（Ｚｒ(Ｏｉ−Ｃ3Ｈ7)4）、ジルコニウムブトキシド（Ｚｒ(ＯＣ4Ｈ9)4）、ジルコニウムエトキシド（Ｚｒ(ＯＣ2Ｈ5)4）等のＺｒを含むアルコキシド、
などを用いることができる。
【００３１】
［２．１．４  界面活性剤］
界面活性剤は、粒子内にメソ細孔を形成するための鋳型となる。界面活性剤の種類は、特に限定されるものではなく、種々の界面活性剤を用いることができる。使用する界面活性剤の種類、添加量などに応じて、粒子内の細孔構造を制御することができる。
【００３２】
界面活性剤は、特に、アルキル４級アンモニウム塩が好ましい。アルキル４級アンモニウム塩とは、次の（ａ）式で表されるものをいう。
ＣＨ3−(ＣＨ2)n−Ｎ+(Ｒ1)(Ｒ2)(Ｒ3)Ｘ-  ・・・（ａ）
（ａ）式中、Ｒ1、Ｒ2、Ｒ3は、それぞれ、炭素数が１〜３のアルキル基を表す。Ｒ1、Ｒ2、及び、Ｒ3は、互いに同一であっても良く、あるいは、異なっていても良い。アルキル４級アンモニウム塩同士の凝集（ミセルの形成）を容易化するためには、Ｒ1、Ｒ2、及び、Ｒ3は、すべて同一であることが好ましい。さらに、Ｒ1、Ｒ2、及び、Ｒ3の少なくとも１つは、メチル基が好ましく、すべてがメチル基であることが好ましい。
（ａ）式中、Ｘはハロゲン原子を表す。ハロゲン原子の種類は特に限定されないが、入手の容易さからＸは、Ｃｌ又はＢｒが好ましい。
（ａ）式中、ｎは７〜２１の整数を表す。一般に、ｎが小さくなるほど、メソ孔の中心細孔径が小さい前駆体粒子が得られる。一方、ｎが大きくなるほど、中心細孔径は大きくなるが、ｎが大きくなりすぎると、アルキル４級アンモニウム塩の疎水性相互作用が過剰となる。その結果、層状の化合物が生成し、球状の前駆体粒子が得られない。ｎは、好ましくは、９〜１７、さらに好ましくは、１３〜１７である。
【００３３】
（ａ）式で表されるものの中でも、アルキルトリメチルアンモニウムハライドが好ましい。アルキルトリメチルアンモニウムハライドとしては、例えば、ヘキサデシルトリメチルアンモニウムハライド、オクタデシルトリメチルアンモニウムハライド、ノニルトリメチルアンモニウムハライド、デシルトリメチルアンモニウムハライド、ウンデシルトリメチルアンモニウムハライド、ドデシルトリメチルアンモニウムハライド等がある。
これらの中でも、特に、アルキルトリメチルアンモニウムブロミド又はアルキルトリメチルアンモニウムクロリドが好ましい。
【００３４】
前駆体粒子を合成する場合において、１種類のアルキル４級アンモニウム塩を用いても良く、あるいは、２種以上を用いても良い。しかしながら、アルキル４級アンモニウム塩は、粒子内にメソ細孔を形成するためのテンプレートとなるので、その種類は、メソ細孔の形状に大きな影響を与える。より均一なメソ細孔を有する前駆体粒子を合成するためには、１種類のアルキル４級アンモニウム塩を用いるのが好ましい。
【００３５】
［２．１．５  溶媒］
溶媒には、水、アルコールなどの有機溶媒、水と有機溶媒の混合溶媒などを用いる。アルコールは、メタノール、エタノール、プロパノール等の１価のアルコール、エチレングリコール等の２価のアルコール、グリセリン等の３価のアルコールのいずれでも良い。
水と有機溶媒の混合溶媒を用いる場合、混合溶媒中の有機溶媒の含有量は、目的に応じて任意に選択することができる。一般に、溶媒中に適量の有機溶媒を添加すると、粒径や粒度分布の制御が容易化する。
【００３６】
［２．１．６  塩基性物質］
これらの原料を含む溶液には、溶液を塩基性とし、含窒素化合物及びシリカ原料を加水分解させるために、塩基性物質を加える。塩基性物質としては、具体的には、水酸化ナトリウム、アンモニア水等がある。
【００３７】
［２．１．７  配合比］
含窒素化合物とシリカ原料の配合比は、カーボンナノロッドの間隔に影響を与える。カーボンナノロッドの間隔が２ｎｍ超である球状メソポーラスカーボンを得るためには、シリカ原料と含窒素化合物とをモル比で９９：１〜８０：２０で配合する必要がある。
含窒素化合物の配合比が少なすぎると、カーボンナノロッドの間隔が２ｎｍ超である球状メソポーラスカーボンが得られない。従って、含窒素化合物は、シリカ原料：含窒素化合物のモル比が少なくとも９９：１以上となるように配合する必要がある。シリカ原料：含窒素化合物のモル比は、さらに好ましくは、９８：２以上である。
一般に、原料全体に占める含窒素化合物の割合が多くなるほど、カーボンナノロッドの間隔が増大する。しかしながら、含窒素化合物の割合が過剰になると、単分散性が低下する。従って、含窒素化合物は、シリカ原料：含窒素化合物のモル比が最大でも８０：２０となるように配合する必要がある。
また、原料中にＳｉ以外の金属元素Ｍを含む原料が含まれる場合、「シリカ原料」には、Ｓｉ以外の金属元素Ｍを含む原料も含まれる。
【００３８】
含窒素化合物及びシリカ原料（以下、これらを総称して「骨格原料」という）以外の配合比は、目的に応じて最適な配合比を選択すれば良い。
【００３９】
一般に、骨格原料の濃度が低すぎると、前駆体粒子を高収率で得ることができない。また、粒径及び粒度分布の制御が困難となり、粒径の均一性が低下する。従って、骨格原料の濃度は、０．００５ｍｏｌ／Ｌ以上が好ましい。骨格原料の濃度は、さらに好ましくは、０．００８ｍｏｌ／Ｌ以上である。
一方、骨格原料の濃度が高すぎると、メソ細孔を形成するためのテンプレートとして機能する界面活性剤が相対的に不足し、規則配列したメソ細孔が得られない。従って、骨格原料の濃度は、０．０３ｍｏｌ／Ｌ以下が好ましい。骨格原料の濃度は、さらに好ましくは、０．０１５ｍｏｌ／Ｌ以下である。
【００４０】
一般に、界面活性剤の濃度が低すぎると、メソ細孔を形成するためのテンプレートが不足し、規則配列したメソ細孔が得られない。従って、界面活性剤の濃度は、０．００３ｍｏｌ／Ｌ以上が好ましい。界面活性剤の濃度は、さらに好ましくは、０．０１ｍｏｌ／Ｌ以上である。
一方、界面活性剤の濃度が高すぎると、前駆体粒子を高収率で得ることができない。従って、界面活性剤の濃度は、０．０３ｍｏｌ／Ｌ以下が好ましい。界面活性剤の濃度は、さらに好ましくは、０．０２ｍｏｌ／Ｌ以下である。
【００４１】
一般に、塩基性物質の添加量が少なすぎると、収率が極端に低下する。一方、塩基性物質の添加量が多すぎると、前駆体粒子の形成が困難となる場合がる。
例えば、塩基性物質が強塩基である場合、塩基性物質の添加量は、具体的には、塩基性物質のアルカリ当量を骨格原料中の金属元素Ｍ（Ｓｉを含む）のモル数で除した値で、０．１〜０．９が好ましく、さらに好ましくは、０．２〜０．５である。
また、塩基性物質が弱塩基である場合、塩基性物質の添加量は、塩基性物質のアルカリ当量を骨格原料中の金属元素Ｍ（Ｓｉを含む）のモル数で除した値で、０．２〜５が好ましく、さらに好ましくは、１〜３である。
【００４２】
［２．１．８  反応条件］
シリカ原料として、アルコキシシラン、ヒドロキシアルコキシシラン等のシラン化合物を用いる場合には、これをそのまま出発原料として用いる。
一方、シリカ原料としてシラン化合物以外の化合物を用いる場合には、予め、水（又は、必要に応じてアルコールが添加されたアルコール水溶液）にシリカ原料を加えて、水酸化ナトリウム等の塩基性物質を加える。塩基性物質の添加量は、シリカ原料中のケイ素原子と等モル程度の量とするのが好ましい。シラン化合物以外のシリカ原料を含む溶液に塩基性物質を加えると、シリカ原料中に既に形成されているＳｉ−(Ｏ−Ｓｉ)4結合の一部が切断され、均一な溶液が得られる。溶液中に含まれる塩基性物質の量は、前駆体粒子の収量や気孔率に影響を及ぼすので、均一な溶液が得られた後、溶液に希薄酸溶液を加え、溶液中に存在する過剰の塩基性物質を中和させる。希薄酸溶液の添加量は、シリカ原料中のケイ素原子に対して１／２〜３／４倍モルに相当する量が好ましい。
【００４３】
所定量の界面活性剤を含む溶媒中に、骨格原料を加え、加水分解及び重縮合を行う。これにより、界面活性剤がテンプレートとして機能し、球状メソポーラスシリカのメソ細孔内が界面活性剤で充填された前駆体粒子が得られる。
【００４４】
反応条件は、骨格原料の種類、前駆体粒子の粒径等に応じて、最適な条件を選択する。一般に、反応温度は、−２０〜１００℃が好ましい。反応温度は、さらに好ましくは、０〜８０℃、さらに好ましくは、１０〜４０℃である。
【００４５】
［２．２  拡径工程］
拡径工程は、中心細孔径が４ｎｍ以上となるように前駆体粒子のメソ細孔を拡径する工程である。拡径後のメソ細孔の中心細孔径が４ｎｍ未満であると、ロッドの間隔が２ｎｍを超える球状メソポーラスカーボンが得られない。
拡径処理は、具体的には、合成された前駆体粒子（界面活性剤が充填された球状メソポーラスシリカ）を、拡径剤を含む溶液中で水熱処理することにより行う。この処理によって球状メソポーラスシリカの細孔径を拡大することができる。
【００４６】
［２．２．１  拡径剤］
このような拡径剤としては、具体的には、鎖状炭化水素、環状炭化水素、鎖状脂肪族アミン、鎖状脂肪族アルコール、ヘテロ環化合物などがある。これらは、いずれか１種を用いても良く、あるいは、２種以上を組み合わせて用いても良い。
この場合、拡径剤が溶媒から、より疎水性の高い前駆体粒子の細孔内に導入されることにより、細孔径が拡大する。
なお、拡径剤として、アルキルアンモニウムハライドを用いる方法が知られているが、この方法では、細孔径の拡張が不十分となり、４ｎｍ以上の中心細孔径を持つ球状メソポーラスシリカは得られない。
【００４７】
（１）  鎖状炭化水素：
鎖状炭化水素は、鎖状の炭化水素であれば良く，特に限定されないが、炭素数が６〜２６（より好ましくは、６〜１２）の鎖状炭化水素が好ましい。鎖状炭化水素の炭素数が下限未満では、疎水性が小さくなり、前駆体粒子の細孔内に導入され難くなる傾向がある。他方、上限を超えると、溶解性が低下する傾向がある。
【００４８】
このような鎖状炭化水素としては、例えば、ヘキサン、メチルペンタン、ジメチルブタン、ヘプタン、メチルヘキサン、ジメチルペンタン、トリメチルブタン、オクタン、メチルヘプタン、ジメチルヘキサン、トリメチルペンタン、イソプロピルペンタン、ノナン、メチルオクタン、エチルヘプタン、デカン、ウンデカン、ドデカン、テトラデカン、ヘキサデカン等が挙げられる。疎水性や溶解性等の観点から、ヘキサン、ヘプタン、オクタン、ノナン、デカン、ウンデカン、ドデカンが好ましい。
【００４９】
（２）  環状炭化水素：
環状炭化水素は、その骨格に環状の炭化水素を含有するものであれば良く、特に限定されないが、環数が１〜３で炭素数が６〜２０（より好ましくは、６〜１６）の環状炭化水素が好ましい。環状炭化水素の炭素数が下限未満では、疎水性が小さくなり、前駆体粒子の細孔内に導入され難くなる傾向にある。他方、上限を超えると、溶解性が低下するため、細孔径の拡大が図れなくなる傾向にある。また、環状炭化水素の環数が３を超えると溶解性が低下するため、細孔径の拡大が図れなくなる傾向にある。
【００５０】
このような環状炭化水素としては、例えば、シクロヘキサン、シクロヘキセン、シクロヘキサジエン、ベンゼン、メチルベンゼン、ジメチルベンゼン、トリメチルベンゼン、エチルベンゼン、ジエチルベンゼン、トリエチルベンゼン、ビニルベンゼン、ジビニルベンゼン、イソプロピルベンゼン、ジイソプロピルベンゼン、トリイソプロピルベンゼン、インデン、ナフタレン、テトラリン、アズレン、ビフェニレン、アセナフチレン、フルオレン、フェナントレン、アントラセン等が挙げられる。疎水性や溶解性の観点から、シクロヘキサン、ベンゼン、トリメチルベンゼン、トリエチルベンゼン、トリイソプロピルベンゼン、ナフタレンが好ましい。
【００５１】
（３）  鎖状脂肪族アミン：
鎖状脂肪族アミンは、鎖状の脂肪族アミンであれば良く，特に限定されないが、炭素数が６〜２６（より好ましくは、６〜２０）の鎖状脂肪族アミンが好ましい。鎖状脂肪族アミンの炭素数が下限未満では、疎水性が小さくなり、前駆体粒子の細孔内に導入され難くなる傾向にある。他方、上限を超えると、溶解性が低下する傾向にある。
【００５２】
このような鎖状脂肪族アミンとしては、例えば、ヘキシルアミン、メチルペンチルアミン、ジメチルブタチルアミン、ヘプチルアミン、メチルヘキシルアミン、ジメチルペンチルアミン、トリメチルブチルアミン、オクチルアミン、メチルヘプチルアミン、ジメチルヘキシルアミン、トリメチルペンチルアミン、イソプロピルペンチルアミン、ノニルアミン、メチルオクチルアミン、エチルヘプチルアミン、デシルアミン、ウンデシルアミン、ドデシルアミン、テトラデシルアミン、ヘキサデシルアミン、Ｎ，Ｎ'−ジメチル−ｎ−へキシルアミン、Ｎ，Ｎ'−ジメチル−ｎ−オクチルアミン、Ｎ,Ｎ'−ジメチル−ｎ−デシルアミン、Ｎ，Ｎ'−ジメチル−ｎ−ドデシルアミン、Ｎ，Ｎ'−ジメチル−ｎ−テトラデシルアミン、Ｎ，Ｎ'−ジメチル−ｎ−パルミチルアミンが挙げられる。疎水性や溶解性の観点から、Ｎ，Ｎ'−ジメチル−ｎ−デシルアミン、Ｎ，Ｎ'−ジメチル−ｎ−ドデシルアミン、Ｎ，Ｎ'−ジメチル−ｎ−テトラデシルアミン、Ｎ，Ｎ'−ジメチル−ｎ−パルミチルアミンが好ましい。
【００５３】
（４）  鎖状脂肪族アルコール：
鎖状脂肪族アルコールは、鎖状の脂肪族アルコールであれば良く，特に限定されないが、炭素数が６〜２６（より好ましくは、６〜２０）の鎖状脂肪族アルコールが好ましい。鎖状脂肪族アルコールの炭素数が下限未満では、疎水性が小さくなり，前駆体粒子の細孔内に導入され難くなる傾向にある。他方、上限を超えると，溶解性が低下する傾向にある。
【００５４】
このような鎖状脂肪族アルコールとしては、例えば、ヘキサノール、メチルペンタノール、ジメチルブタノール、ヘプタノール、メチルヘキサノール、ジメチルペンタノール、トリメチルブタノール、オクタノール、メチルヘプタノール、ジメチルヘキサノール、トリメチルペンタノール、イソプロピルペンタノール、ノナノール、メチルオクタノール、エチルヘプタノール、デシルアルコール、ウンデシルアルコール、ドデシルアルコール、テトラデシルアルコール、ヘキサデシルアルコールが挙げられる。疎水性や溶解性の観点から、ヘキサノール、オクタノール、デカノールが好ましい。
【００５５】
（５）  ヘテロ環化合物：
ヘテロ環化合物は、その骨格にヘテロ環を含有するものであれば良く、特に限定されないが、環数が１〜３で炭素数が４〜１８（より好ましくは、５〜１２）で、ヘテロ原子が窒素、酸素及び硫黄からなる群から選択される少なくとも１種の原子であるヘテロ環化合物が好ましい。ヘテロ環化合物の炭素数が下限未満では、疎水性が小さくなり、前駆体粒子の細孔内に導入され難くなる傾向にある。他方、上限を超えると溶解性が低下するため、細孔径の拡大が図れなくなる傾向にある。また、ヘテロ環化合物の環数が３を超えると溶解性が低下するため、細孔径の拡大が図れなくなる傾向にある。
【００５６】
このようなヘテロ環化合物としては、例えば、ピロール、チオフェン、フラン、ピリジン、ピラジン、ピリミジン、ピリダジン、インドール、キノリン、フタラジン、ナフチリジン、キノキサリン、キナゾリン、カルバゾール、フェナントリジン、アクリジン、フェナントロリン、フェナジン等が挙げられる。疎水性や溶解性の観点から、ピリジン、キノリン、アクリジン、フェナントロリンが好ましい。
【００５７】
［２．２．２  溶液組成］
溶媒には、水とアルコールとの混合溶媒を用いる。このようなアルコールとしては、メタノール、エタノール、プロパノール等の１価のアルコール、エチレングリコール等の２価のアルコール、グリセリン等の３価のアルコールのいずれでも良い。
溶媒中のアルコールの含有量は、４０〜９０容量％である必要がある。アルコールの含有量は、５０〜８５容量％であることが好ましく、５５〜７５容量％であることがより好ましい。
この溶媒中におけるアルコールの含有量が９０容量％を超える場合には、細孔内への鎖状炭化水素や環状炭化水素や鎖状脂肪族アミンや鎖状脂肪族アルコールやヘテロ環化合物の導入が十分に進まなくなる。
他方、この溶媒中におけるアルコールの含有量が４０容量％未満の場合は、水の割合が多くなるため、鎖状炭化水素、環状炭化水素、鎖状脂肪族アミン、鎖状脂肪族アルコール、ヘテロ環化合物が溶媒中に十分に溶解しなくなる。さらに、高温の水によって，シリカネットワークの再構築が促進された前駆体粒子の形状が変化してしまったり、あるいは、シリカネットワークが崩壊したりする。
【００５８】
さらに、この溶媒中における拡径剤の濃度は、溶液の全容量を基準として０．０５〜１０ｍｏｌ／Ｌ（好ましくは、０．０５〜５ｍｏｌ／Ｌ、より好ましくは、０．１〜１ｍｏｌ／Ｌ）とする必要がある。また、このような溶媒中における拡径剤の濃度の上限値としては、溶液の全容量を基準として０．２ｍｏｌ／Ｌ以下であることがさらに好ましく、０．１８ｍｏｌ／Ｌ以下であることが特に好ましい。
拡径剤の濃度が０．０５ｍｏｌ／Ｌ未満の場合は、細孔内への鎖状炭化水素や環状炭化水素や鎖状脂肪族アミンや鎖状脂肪族アルコールやヘテロ環化合物の導入が十分に進行せず、得られる粒子の粒径や細孔構造の規則性が低下し、さらには細孔径を十分に拡大することができない。
他方、拡径剤の濃度が１０ｍｏｌ／Ｌを超える場合は、粒径及び粒径分布の制御が困難となって、得られる粒子の粒径の均一性が低くなる。
【００５９】
［２．２．３  処理条件］
拡径処理は、６０〜１５０℃の温度条件下で行われる必要があり、７０〜１２０℃の温度条件下で行われることが好ましい。また、このような温度条件の上限の値としては、１００℃（さらに好ましくは９０℃、特に好ましくは８０℃）以下であることがより好ましい。このような温度が６０℃未満では、細孔内への鎖状炭化水素や環状炭化水素や鎖状脂肪族アミンや鎖状脂肪族アルコールやヘテロ環化合物の導入が十分に進行しない。他方、１５０℃を超えると、粒径及び粒径分布の制御が困難となる。
また、拡径処理後のメソ細孔の中心細孔径は、拡径剤の種類、拡径剤の濃度、処理温度、処理時間などにより制御することができる。
【００６０】
［２．３  有機物除去工程］
有機物除去工程は、メソ細孔内に充填されている有機物を除去する工程である。
拡径後の前駆体粒子は、メソ細孔内に界面活性剤、拡径剤などの有機物が充填されている。これを乾燥後、前駆体粒子から有機物を除去すると、球状メソポーラスシリカが得られる。界面活性剤の除去方法としては、
（１）  前駆体粒子を大気中又は不活性雰囲気下において、３００〜１０００℃（好ましくは、３００〜６００℃）で、３０分以上（好ましくは、１時間以上）焼成する焼成方法、
（２）  前駆体粒子を界面活性剤の良溶媒（例えば、少量の塩酸を含むメタノール）中に浸漬し、所定の温度（例えば、５０〜７０℃）で加熱しながら攪拌し、薄膜中の界面活性剤を抽出するイオン交換法、
などがある。
【００６１】
［２．４  炭化工程］
炭化工程は、有機物除去後の球状メソポーラスシリカのメソ細孔内に炭素源を導入し、炭素源を炭化させる工程である。
メソ細孔内にカーボンを析出させる方法としては、以下のような方法がある。
【００６２】
［２．４．１  第１の方法］
カーボンを析出させる第１の方法は、メソ細孔内にカーボン前駆体を導入し、カーボン前駆体を重合及び炭化させる方法である。
「カーボン前駆体」とは、炭素源となるものであり、熱分解によって炭素を生成可能なものであればよい。このようなカーボン前駆体としては、具体的には、
（１）  常温で液体であり、かつ、熱重合性のポリマー前駆体（例えば、フルフリルアルコール、アニリン等）、
（２）  炭水化物の水溶液と酸の混合物（例えば、スクロース（ショ糖）、キシロース（木糖）、グルコース（ブドウ糖）などの単糖類、あるいは、二糖類、多糖類と、硫酸、塩酸、硝酸、リン酸などの酸との混合物）、
（３）  ２液硬化型のポリマー前駆体の混合物（例えば、フェノールとホルマリン等）、
などがある。
これらの中でも、ポリマー前駆体は、溶媒で希釈することなくメソ細孔内に含浸させることができるので、相対的に少数回の含浸回数で、相対的に多量の炭素をメソ細孔内に生成させることができる。また、重合開始剤が不要であり、取り扱いも容易であるという利点がある。
【００６３】
液体又は溶液のカーボン前駆体を用いる場合、１回当たりの液体又は溶液の吸着量は、多いほど良く、メソ細孔全体が液体又は溶液で満たされる量が好ましい。
また、カーボン前駆体として炭水化物の水溶液と酸の混合物を用いる場合、酸の量は、有機物を重合させることが可能な最小量とするのが好ましい。
さらに、カーボン前駆体として、２液硬化型のポリマー前駆体の混合物を用いる場合、その比率は、ポリマー前駆体の種類に応じて、最適な比率を選択する。
【００６４】
メソ細孔内にカーボン前駆体を導入した後、前駆体を重合させる。
例えば、カーボン前駆体が、ポリマー前駆体、炭水化物の水溶液と酸の混合物、又は、２液硬化型のポリマー前駆体の混合物である場合、カーボン前駆体の重合は、これを吸着させた球状メソポーラスシリカを所定温度で所定時間加熱することにより行う。最適な重合温度及び重合時間は、カーボン前駆体の種類により異なるが、通常、重合温度は５０℃〜４００℃、重合時間は５分〜２４時間である。
【００６５】
さらに、重合させたカーボン前駆体をメソ孔内において炭化させる。
カーボン前駆体の炭化は、非酸化雰囲気中（例えば、不活性雰囲気中、真空中など）において、球状メソポーラスシリカを所定温度に加熱することにより行う。加熱温度は、具体的には、５００℃以上１２００℃以下が好ましい。加熱温度が５００℃未満であると、カーボン前駆体の炭化が不十分となる。一方、加熱温度が１２００℃を超えると、シリカと炭素が反応するので好ましくない。加熱時間は、加熱温度に応じて、最適な時間を選択する。
【００６６】
なお、メソ細孔内に生成させる炭素量は、球状メソポーラスシリカを除去した時に、カーボンロッドで構成される球状メソポーラスカーボンが得られ、かつカーボン粒子が形状を維持できる量以上であればよい。従って、１回の充填、重合及び炭化で生成する炭素量が相対的に少ない場合には、これらの工程を複数回繰り返すのが好ましい。この場合、繰り返される各工程の条件は、それぞれ、同一であっても良く、あるいは、異なっていても良い。
また、充填、重合及び炭化の各工程を複数回繰り返す場合、各炭化工程は、相対的に低温で炭化処理を行い、最後の炭化処理が終了した後、さらにこれより高い温度で、再度、炭化処理を行っても良い。最後の炭化処理を、それ以前の炭化処理より高い温度で行うと、複数回に分けて細孔内に導入されたカーボンが一体化しやすくなる。
【００６７】
［２．４．２．  第２の方法］
カーボンを析出させる第２の方法は、メソ孔内に、直接、カーボンを析出させる方法である。すなわち、第２の方法は、気相蒸着法を用いて球状メソ多孔体の少なくともメソ細孔内にカーボンを析出させる方法である。
具体的には、不飽和結合を有する重合性のガス（例えば、アセチレン、プロピレン等）を炭素源として用いて、これを不活性ガス（Ｎ２、アルゴン、ヘリウム等）で希釈して、球状メソポーラスシリカを設置した流通型反応管に流し、所定温度で所定時間加熱する（いわゆる「熱ＣＶＤ法」）。これにより、メソ細孔内への炭素源の吸着と同時に重合と炭化が起こる。同様の方法で、液体の炭素源を不活性ガスでバブリングし、一工程でメソ細孔内に炭素を析出させることもできる。加熱温度は、ガスの種類に応じて最適な温度を選択する。
【００６８】
第２の方法において、カーボンの析出は、球状メソポーラスシリカの表面側から生じる。従って、析出時間が相対的に短い場合、球状メソ多孔体の表面近傍のメソ細孔にのみカーボンが析出するので、中空のカーボン粒子が得られる。一方、析出時間が相対的に長い場合、メソ細孔の中心部までカーボンが析出するので、中実のカーボン粒子が得られる。
【００６９】
［２．５  シリカ除去工程］
シリカ除去工程は、メソ細孔内に炭素が充填された球状メソポーラスシリカからシリカを溶解除去するシリカ工程である。
球状メソポーラスシリカと炭素の複合体から球状メソポーラスシリカを除去する方法としては、具体的には、
（１）  複合体を水酸化ナトリウムなどのアルカリ水溶液中で加熱する方法、
（２）  複合体をフッ化水素酸水溶液でエッチングする方法、
などがある。
【００７０】
［３．  球状メソポーラスカーボン及びその製造方法の作用］
球状メソポーラスカーボンは、球状メソポーラスシリカのメソ細孔内に炭素源を導入し、炭素源を炭化させ、球状メソポーラスシリカを除去することにより製造することができる。しかしながら、メソ細孔内に炭素源を導入し、炭化のために加熱すると、カーボンナノロッドが生成すると同時に、カーボンナノロッド及びシリカ壁の収縮が起こる。
また、炭素源の導入及び炭化の前に球状メソポーラスシリカのメソ細孔を拡径する処理を行った場合も同様であり、炭化時の加熱によってシリカ壁が収縮する。そのため、拡径処理を行った場合であっても、従来の方法では、カーボンナノロッドの間隔が２ｎｍを超える球状メソポーラスカーボンが得られない。
【００７１】
これに対し、鋳型となる球状メソポーラスシリカを合成する場合において、含窒素系官能基を備えた含窒素化合物を原料に用いると、その骨格内に含窒素官能基が導入された球状メソポーラスシリカが得られる。このような球状メソポーラスシリカのメソ細孔を所定の大きさ以上に拡径した後、メソ細孔内に炭素源を導入し、炭素源を炭化させると、カーボンナノロッドの間隔（中心細孔径）が２ｎｍを超える球状メソポーラスカーボンが得られる。これは、球状メソポーラスシリカに含窒素官能基を共重合させることによって、炭化時のメソ細孔の収縮が抑制されるためと考えられる。
【００７２】
さらに、球状メソポーラスカーボンは、球状メソポーラスシリカの構造が転写される。そのため、球状メソポーラスシリカのメソ細孔が放射状に配置されている場合には、カーボンナノロッドが放射状に配置され、そのロッド間に２ｎｍ超の空間が形成された球状メソポーラスカーボンが得られる。このような球状メソポーラスカーボンは、粒子の表面の開口率が高く、物質が出入りしやすく、また、反応物質も拡散しやすい。
また、細孔径が２ｎｍ以下である球状メソポーラスカーボンは、チロシンなどの分子径の大きな酵素を配位させることができない。そのため、カーボンを通じて電場で分子を引き寄せ、酵素で分解する化学反応の効率が低い。
これに対し、細孔径が２ｎｍを超える球状メソポーラスカーボンは、このような酵素を配位させることができるので、酵素を用いた化学反応の効率が高い。
【実施例】
【００７３】
（実施例１）
［１．  試料の作製］
［１．１．  大細孔径単分散球状メソポーラスシリカ（ＭＭＳＳ）の作製］
精製水：４１２６ｇ及びメタノール（ＭｅＯＨ）：３８１０ｇの混合溶媒にヘキサデシルトリメチルアンモニウムクロリド（Ｃ16ＴＭＡＣｌ）３５．２ｇを溶解し、２５℃に保ち、攪拌した。さらに、１Ｍ  ＮａＯＨ：３４．２ｇを加えた後、テトラメトキシシラン（ＴＭＯＳ）：２３．６ｇと、３−アミノプロピル−トリエトキシシラン（ＡＰＴＥＳ）３．１１ｇ（モル比ＴＭＯＳ：ＡＰＴＥＳ＝９０：１０に相当）をＭｅＯＨ：３０ｇで希釈して加えた。約８時間攪拌し、一晩静置した後、ろ過と精製水への再分散とを２回繰り返した。その後、４５℃で乾燥し、白色粉末（１６．８５ｇ）を得た。
【００７４】
精製水：２９７ｍＬ、ＥｔＯＨ：２４３ｍＬの混合溶媒に、得られた白色粉末：９ｇを超音波処理によって分散させ、さらにトリメチルベンゼン（ＴＭＢ）：１９．３ｇを加えて攪拌した。白色粉末を分散させた溶液を、容量１Ｌの内筒容器を持つオートクレーブに入れ、１００℃×３日間水熱処理した。水熱処理後にオートクレーブを冷却し、減圧して生成物を取り出した。生成物のろ過とＥｔＯＨへの再分散を２回繰り返し、洗浄した。その後、４５℃で乾燥させた後、大気中５５０℃×６時間焼成し、大細孔径ＭＭＳＳ：４ｇを得た。得られた大細孔径ＭＭＳＳは、粒子径０．４４０μｍ、細孔径：５．３ｎｍ、単分散度４．０％の単分散球状粒子であった。
【００７５】
［１．２．  単分散球状メソポーラスカーボンの作製］
ＰＦＡ製容器（容量１５ｍＬ）に大細孔径ＭＭＳＳ：０．５ｇを入れ、フルフリルアルコール（ＦＡ）を細孔容量分だけ加えて、シリカの細孔内に浸透させた。これを１５０℃×２４ｈ熱処理することにより、ＦＡを重合させた。さらに、これを窒素雰囲気中で５００℃×６ｈ熱処理し、ＦＡの炭素化を進めた。これを２回繰り返した後、窒素雰囲気中で９００℃×６ｈ熱処理して、大細孔径ＭＭＳＳ／カーボン複合体を得た。
この複合体を１２％ＨＦ溶液に１２ｈ浸漬し、シリカ成分を溶解した。溶解後、ろ過、洗浄を繰り返し、さらに４５℃で乾燥して、単分散球状メソポーラスカーボンを得た。
【００７６】
［２．  評価］
得られた単分散球状メソポーラスカーボンは、ＢＥＴ比表面積：１１７７ｍ2／ｇ、細孔容量：１．４０３ｍＬ／ｇ、ロッド間距離：４．１ｎｍ、粒子径：０．４１５μｍ、単分散度：４．５％であった。図１及び図２に、実施例１で得られた単分散球状メソポーラスカーボンの細孔径分布を示す。
【００７７】
（実施例２）
［１．  試料の作製］
ＴＭＯＳの量を２５．０８ｇ、ＡＰＴＥＳの量を１．５５ｇ（モル比ＴＭＯＳ：ＡＰＴＥＳ＝９５：５に相当）とした以外は、実施例１と同一条件下で、大細孔径ＭＭＳＳを作製した。得られた大細孔径ＭＭＳＳの細孔径は、６．２ｎｍであった。
次に、得られた大細孔径ＭＭＳＳを用いて、実施例１と同一条件下で、単分散球状メソポーラスカーボンを作製した。
［２．  評価］
得られた単分散球状メソポーラスカーボンは、ＢＥＴ比表面積：１１６５ｍ2／ｇ、細孔容量：１．０２４ｍＬ／ｇ、ロッド間距離：２．７ｎｍ、粒子径：０．５２２μｍ、単分散度：４．８％であった。図１、図４及び図５に、実施例２で得られた単分散球状メソポーラスカーボンの細孔径分布を示す。
【００７８】
（実施例３）
［１．  試料の作製］
ＴＭＯＳの量を２５．７４ｇ、ＡＰＴＥＳの量を０．７８ｇ（モル比ＴＭＯＳ：ＡＰＴＥＳ＝９７．５：２．５に相当）とした以外は、実施例１と同一条件下で、大細孔径ＭＭＳＳを作製した。得られた大細孔径ＭＭＳＳの細孔径は、７．２ｎｍであった。
次に、得られた大細孔径ＭＭＳＳを用いて、実施例１と同一条件下で、単分散球状メソポーラスカーボンを作製した。
［２．  評価］
得られた単分散球状メソポーラスカーボンは、ＢＥＴ比表面積：１３００ｍ2／ｇ、細孔容量：０．９６５ｍＬ／ｇ、ロッド間距離：２．３ｎｍ、粒子径：０．５４８μｍ、単分散度：４．６％であった。図１に、実施例３で得られた単分散球状メソポーラスカーボンの細孔径分布を示す。
【００７９】
（実施例４）
［１．  試料の作製］
［１．１  大細孔径ＭＭＳＳの作製］
精製水：４３６６ｇ、ＭｅＯＨ：２８５０ｇ、及びエチレングリコール：７２０ｇの混合溶媒にＣ16ＴＭＡＣｌ：３５．２ｇを溶解し、２５℃に保ち、攪拌した。さらに、１Ｍ  ＮａＯＨ：３４．２ｇを加えた後、ＴＭＯＳ：２５．０８ｇと、ＡＰＴＥＳ：１．５５ｇ（モル比ＴＭＯＳ：ＡＰＴＥＳ＝９５：５に相当）をＭｅＯＨ：３０ｇで希釈して加えた。約８時間攪拌し、一晩静置した後、ろ過と精製水への再分散とを２回繰り返した。その後、４５℃で乾燥し、白色粉末（１５．５３ｇ）を得た。
【００８０】
精製水：１４８．５ｍＬ、ＥｔＯＨ：１２１．５ｍＬの混合溶媒に、得られた白色粉末：４．５ｇを超音波処理によって分散させ、さらにＴＭＢ：１０．１２５ｇを加えて攪拌した。白色粉末を分散させた溶液を、容量１Ｌの内筒容器を持つオートクレーブに入れ、１００℃×３日間水熱処理した。水熱処理後にオートクレーブを冷却し、減圧して生成物を取り出した。生成物のろ過とＥｔＯＨへの再分散を２回繰り返し、洗浄した。その後、４５℃で乾燥させた後、大気中５５０℃×６時間焼成し、大細孔径ＭＭＳＳ：４ｇを得た。得られた大細孔径ＭＭＳＳの細孔径は、６．２ｎｍであった。
【００８１】
［１．２  単分散球状メソポーラスカーボンの作製］
［１．１］で得られた大細孔径ＭＭＳＳを用いた以外は、実施例１と同一条件下で、単分散球状メソポーラスカーボンを作製した。
【００８２】
［２．  評価］
得られた単分散球状メソポーラスカーボンは、ＢＥＴ比表面積：１１４２ｍ2／ｇ、細孔容量：１．００７ｍＬ／ｇ、ロッド間距離：２．６ｎｍ、粒子径：０．３０１μｍ、単分散度：８．５％であった。図１及び図３に、実施例４で得られた単分散球状メソポーラスカーボンの細孔径分布を示す。
【００８３】
（実施例５）
［１．  試料の作製］
ＡＰＴＥＳ：１．５５ｇに代えて、[３−(２−アミノエチルアミノ)プロピル]トリエトキシシラン（ＡＥＡＰＴＥＳ）１．９２ｇを用いた（モル比ＴＭＯＳ：ＡＥＡＰＴＥＳ＝９５：５）以外は、実施例２と同一条件下で、大細孔径ＭＭＳＳを作製した。得られた大細孔径ＭＭＳＳの細孔径は、６．３ｎｍであった。
次に、得られた大細孔径ＭＭＳＳを用いて、実施例２と同一条件下で、単分散球状メソポーラスカーボンを作製した。
［２．  評価］
得られた単分散球状メソポーラスカーボンは、ＢＥＴ比表面積：１２４９ｍ2／ｇ、細孔容量：１．２２１ｍＬ／ｇ、ロッド間距離：２．７ｎｍ、粒子径：０．４８５μｍ、単分散度：７．５％であった。図２に、実施例５で得られた単分散球状メソポーラスカーボンの細孔径分布を示す。
【００８４】
（比較例１）
［１．  試料の作製］
精製水：３１６６ｇ、ＭｅＯＨ：４７７０ｇの混合溶媒にＣ16ＴＭＡＣｌ：３８．３ｇを溶解し、２５℃に保ち、攪拌した。さらに、１Ｍ  ＮａＯＨ：３４．２ｇ、ＭｅＯＨ：３０ｇで希釈したＴＭＯＳ：２６．４ｇを加えた。約８時間攪拌し、一晩静置した後、ろ過と精製水への再分散とを２回繰り返した。その後、４５℃で乾燥し、白色粉末（１９．２５ｇ）を得た。
得られた白色粉末を用いて、実施例１と同一条件下で拡径処理を行い、大細孔径ＭＭＳＳを得た。得られた大細孔径ＭＭＳＳの細孔径は、６．２ｎｍであった。
次に、得られた大細孔径ＭＭＳＳを用いて、実施例１と同一条件下で、炭素源の導入及び炭化を行い、単分散球状メソポーラスカーボンを得た。
【００８５】
［２．  評価］
得られた単分散球状メソポーラスカーボンは、ＢＥＴ比表面積：１５６４ｍ2／ｇ、細孔容量：０．８４９ｍＬ／ｇ、ロッド間距離：１．９ｎｍ、粒子径：０．５５０μｍ、単分散度：４．９％であった。図１及び図４に、比較例１で得られた単分散球状メソポーラスカーボンの細孔径分布を示す。
【００８６】
（比較例２）
［１．  試料の作製］
［１．１  大細孔径ＭＭＳＳの作製］
実施例４と同一の方法を用いてで、白色粉末１５．５３ｇを得た。
【００８７】
精製水：１３５ｍＬ、ＥｔＯＨ：１３５ｍＬの混合溶媒に、得られた白色粉末：４．５ｇを超音波処理によって分散させ、さらにベヘニルトリメチルアンモニウムクロリド（Ｃ22ＴＭＣｌ）：１２．２４ｇを加えて攪拌した。白色粉末を分散させた溶液を、容量１Ｌの内筒容器を持つオートクレーブに入れ、８０℃×７日間水熱処理した。水熱処理後にオートクレーブを冷却し、減圧して生成物を取り出した。生成物のろ過とＥｔＯＨへの再分散を２回繰り返し、洗浄した。その後、４５℃で乾燥させた後、大気中５５０℃×６時間焼成し、大細孔径ＭＭＳＳ：２．２ｇを得た。得られた大細孔径ＭＭＳＳの細孔径は、３．５ｎｍであった。
【００８８】
［１．２．  単分散球状メソポーラスカーボンの作製］
ＰＦＡ製容器（容量１５ｍＬ）に大細孔径ＭＭＳＳ：０．５ｇを入れ、ＦＡを細孔容量分だけ加えて、シリカの細孔内に浸透させた。これを１５０℃×２４ｈ熱処理することにより、ＦＡを重合させた。さらに、これを窒素雰囲気中で５００℃×６ｈ熱処理し、ＦＡの炭素化を進めた。これを２回繰り返した後、窒素雰囲気中で９００℃×６ｈ熱処理して、大細孔径ＭＭＳＳ／カーボン複合体を得た。
この複合体を１２％ＨＦ溶液に１２ｈ浸漬し、シリカ成分を溶解した。溶解後、ろ過、洗浄を繰り返し、さらに４５℃で乾燥して、単分散球状メソポーラスカーボンを得た。
【００８９】
［２．  評価］
得られた単分散球状メソポーラスカーボンは、ＢＥＴ比表面積：１６０８ｍ2／ｇ、細孔容量：０．９５８ｍＬ／ｇ、ロッド間距離：１．６ｎｍ、粒子径：０．２８３μｍ、単分散度：８．１％であった。図３に、比較例２で得られた単分散球状メソポーラスカーボンの細孔径分布を示す。
【００９０】
（比較例３）
［１．  試料の作製］
ＡＰＴＥＳ：１．５５ｇに代えて、３−メルカプトプロピル−トリエトキシシラン（ＭＰＴＥＳ）１．７０ｇを用いた（モル比ＴＭＯＳ：ＭＰＴＥＳ＝９５：５に相当）以外は、実施例２と同一条件下で、大細孔径ＭＭＳＳを作製した。得られた大細孔径ＭＭＳＳの細孔径は、６．２ｎｍであった。
次に、得られた大細孔径ＭＭＳＳを用いて、実施例２と同一条件下で、単分散球状メソポーラスカーボンを作製した。
［２．  評価］
得られた単分散球状メソポーラスカーボンは、ＢＥＴ比表面積：１６１９ｍ2／ｇ、細孔容量：０．９２０ｍＬ／ｇ、ロッド間距離：１．９ｎｍ、粒子径：０．６２２μｍ、単分散度：５．６％であった。図４に、比較例３で得られた単分散球状メソポーラスカーボンの細孔径分布を示す。
【００９１】
（比較例４）
［１．  試料の作製］
（１）ＭＭＳＳを合成する際にＡＰＴＥＳを用いなかった点、及び、
（２）精製水：２９７ｍＬ、ＥｔＯＨ：２４３ｍＬの混合溶媒に、３−アミノ−プロパノール：３．１５ｇを添加して拡径処理を行った点、
以外は、実施例１と同一条件下で、大細孔径ＭＭＳＳを作製した。得られた大細孔径ＭＭＳＳの細孔径は、５．３ｎｍであった。
次に、得られた大細孔径ＭＭＳＳを用いて、実施例１と同一条件下で、単分散球状メソポーラスカーボンを作製した。
［２．  評価］
得られた単分散球状メソポーラスカーボンは、ＢＥＴ比表面積：１６１３ｍ2／ｇ、細孔容量：０．８９１ｍＬ／ｇ、ロッド間距離：１．９ｎｍ、粒子径：０．４５５μｍ、単分散度：６．６％であった。図５に、比較例４で得られた単分散球状メソポーラスカーボンの細孔径分布を示す。
【００９２】
図６に、含窒素化合物の共重合量とロッド間の距離との関係を示す。
図１〜６より、
（１）含窒素化合物の共重合量が高いほど、得られる球状メソポーラスカーボンのロッド間の間隔（中心細孔径）は増大する（図１：実施例１〜４＋比較例１）、
（２）シリカの細孔径は、４ｎｍ以上まで拡張する必要があり、３．５ｎｍまでの拡張では、十分な効果が得られない（図３、比較例２、実施例４）
（３）アミノ基の代わりに、−ＳＨ基などの他の官能基を共重合させても効果がない（図４：比較例３、実施例２、比較例１）、
（４）アミノ基は共重合されていることが必要であり、拡径処理時に、処理液にアミノ基を含む化合物を添加しても効果がない（図５：比較例４、実施例２）、
ことがわかる。
【００９３】
なお、透過電子顕微鏡（ＴＥＭ）観察からは、球状メソポーラスカーボンがカーボンナノロッドから構成されるのか、カーボンナノパイプから構成されるのかを判別するのが困難である。しかしながら、Ｎ2の吸着等温線の結果と組み合わせることで、ロッドとパイプの判別が可能である。
すなわち、カーボンナノパイプの集積体の場合は、パイプの内部の細孔とパイプ間の隙間に相当するＮ2の吸着ピークが２本観察される。一方、カーボンナノロッドの場合は、比較的シャープなＮ2の吸着ピークが１本観察されるだけである。
【００９４】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００９５】
本発明に係る球状メソポーラスカーボンは、吸着剤、触媒、触媒担体、電気二重層キャパシタ、センサー、電極等に用いることができる。
【図１】
2010265125.tif 000003
【図２】
2010265125.tif 000004
【図３】
2010265125.tif 000005
【図４】
2010265125.tif 000006
【図５】
2010265125.tif 000007
【図６】
2010265125.tif 000008